(57)【要約】  水溶性ポリアルキレングリコール、メトキシポリエチレングリコール、ポリエチレングリコール、およびそれらの２種以上の組み合わせからなる群から選択される、６０から９０重量パーセントの基油と、５から２０重量パーセントのグリコールエーテルと、０．０１から５重量パーセントの油溶性ポリアルキレングリコールと、溶着防止剤、防食剤、極圧添加剤、緩衝剤、殺生物剤、潤滑添加剤、およびそれらの２種以上の組み合わせからなる群から選択される、０．２から６重量パーセントの１種以上の添加剤とを含む濃縮金属加工流体が提供される。さらに、金属加工プロセスが提供される。【選択図】なし【特許請求の範囲】
【請求項１】
水溶性ポリアルキレングリコール、メトキシポリエチレングリコール、およびそれらの２種以上の組み合わせからなる群から選択される、６０から９０重量パーセントの基油と、
５から２０重量パーセントのグリコールエーテルと、
０．０１から５重量パーセントの油溶性ポリアルキレングリコールと、
溶着防止剤、防食剤、極圧添加剤、緩衝剤、殺生物剤、潤滑添加剤、およびそれらの２種以上の組み合わせからなる群から選択される、０．２から６重量パーセントの１種以上の添加剤とを含む、濃縮金属加工流体。
【請求項２】
前記基油は、エチレンオキシドおよびプロピレンオキシドから得られる単位を含むブタノール開始コポリマーからなる群から選択される、少なくとも１種の水溶性ポリアルキレングリコールを含む、請求項１に記載の濃縮金属加工流体。
【請求項３】
前記油溶性ポリアルキレングリコールは、プロピレンオキシドおよびブチレンオキシドから得られる単位を含むドデカノール開始コポリマー、ジオール開始ブチレンオキシドホモポリマー、ならびにそれらの２種以上の組み合わせからなる群から選択される、請求項１に記載の濃縮金属加工流体。
【請求項４】
前記油溶性ポリアルキレングリコールは、０．０１から２．５重量パーセントの量で存在する、請求項１に記載の濃縮金属加工流体。
【請求項５】
前記油溶性ポリアルキレングリコールは、プロピレンオキシドおよびブチレンオキシドから得られる単位を含み、４０℃で１８から４６ｃＳｔの動粘度を有するドデカノール開始コポリマーを含む、請求項１に記載の濃縮金属加工流体。
【請求項６】
前記油溶性ポリアルキレングリコールは、４０℃で７０から７００ｃＳｔの動粘度を有するジオール開始ブチレンオキシドホモポリマーを含む、請求項１に記載の濃縮金属加工流体。
【請求項７】
前記グリコールエーテルは、少なくとも２００℃の自己発火温度を有する、請求項１に記載の濃縮金属加工流体。
【請求項８】
前記グリコールエーテルは、少なくとも４重量パーセントの水に対する溶解度を有する、請求項１に記載の濃縮金属加工流体。
【請求項９】
前記基油は、６５から８５重量パーセントの量で存在し、前記グリコールエーテルは、１０から１５重量パーセントの量で存在し、前記油溶性ポリアルキレングリコールは、０．０１から２．５重量パーセントの量で存在する、請求項１に記載の濃縮金属加工流体。
【請求項１０】
金属片を提供することと、
前記金属片を、仕上げ加工、工作機械加工、切断、研削、研磨、整形、成形または屈曲プロセスに供することと、
前記金属片の少なくとも一部に金属加工流体を塗布することとを含む、金属加工プロセスであって、前記金属加工流体は、７５から９９重量パーセントの水と、２５から１重量パーセントの金属加工流体濃縮物とを含み、前記金属加工流体濃縮物は、水溶性ポリアルキレングリコール、メトキシポリエチレングリコール、ポリエチレングリコール、およびそれらの２種以上の組み合わせからなる群から選択される、６０から９０重量パーセントの基油と、５から２０重量パーセントのグリコールエーテルと、０．０１から５重量パーセントの油溶性ポリアルキレングリコールと、溶着防止剤、防食剤、極圧添加剤、緩衝剤、殺生物剤、潤滑添加剤、およびそれらの２種以上の組み合わせからなる群から選択される、０から６重量パーセントの１種以上の添加剤とを含む、金属加工プロセス。
【請求項１１】
前記油溶性ポリアルキレングリコールは、プロピレンオキシドおよびブチレンオキシドから得られる単位を含むドデカノール開始コポリマー、ジオール開始ブチレンオキシドホモポリマー、ならびにそれらの２種以上の組み合わせからなる群から選択される、請求項１０に記載の金属加工プロセス。
【請求項１２】
前記油溶性ポリアルキレングリコールは、前記金属加工流体中に２００から２０００ｐｐｍの量で存在する、請求項１０に記載の金属加工プロセス。
【発明の詳細な説明】
【技術分野】
【０００１】
本発明は、濃縮金属加工流体および金属加工プロセスに関する。
【背景技術】
【０００２】
成形流体、保護流体、除去流体および処理流体を含む金属加工流体の市場は拡大しており、輸送産業、金属製造産業、機械、一次鉄製品、および一次アルミニウム製品の発達に関連している。
【０００３】
ストレート油系製品、可溶性油、半合成油および合成金属加工流体の４つの主要な金属加工流体の種類がある。後者の３つは、全て水性流体である。これらの４つの種類の金属加工流体のうち、ストレート油系製品および可溶性油を抑え、合成金属加工流体が拡大している。技術の改善、環境要件の増加および新たな機器の設置等の他の因子に加えて、高速切断技術の適用の増加および継続的な原油価格の上昇が、水性金属加工流体の拡大をもたらしている２つの主要な原動力である。これは、特にグリーンフィールド投資の場合に該当する。
【０００４】
水性合成金属加工流体は、長年知られている。これらは、典型的には９０〜９９％の水を含有し、性能向上添加剤を含む。これらの流体は、機械加工される金属部品が良好な表面仕上げを有し、工具寿命が良好とみなされるように、優れた冷却能力、および多くの場合良好な潤滑を提供する。しかしながら、水性流体は、しばしば、ストレート油系製品が有し得る優れた潤滑特性を有さないことが広く認識されている。さらに、それらは、防食剤で適切に保護されていない場合、高い水含量に起因して鉄の腐食をもたらす傾向を有し得る。合成金属加工流体用の新たな添加剤の開発に焦点を置いて、多くの研究がなされている。１つの調査領域は、新たな泡制御添加剤にある。生産技術産業における機械加工速度が増加し続け、より高い流体乱流および流体内への空気の侵入をもたらしているため、泡制御はますます重要な性能ニーズである。水性金属加工流体において、ポリアルキレングリコールが泡制御添加剤として使用されており、これらは、エチレンオキシドおよびプロピレンオキシドをベースとしたブロックまたは逆ブロックコポリマーである傾向がある。１つの例は、ＢＡＳＦからのＰｌｕｒｏｎｉｃ  ＰＥ６１００である。
【発明の概要】
【０００５】
本発明は、濃縮金属加工流体および金属加工プロセスである。
【０００６】
一実施形態において、本発明は、水溶性ポリアルキレングリコール、メトキシポリエチレングリコール、ポリエチレングリコール、およびそれらの２種以上の組み合わせからなる群から選択される、６０から９０重量パーセントの基油と、５から２０重量パーセントのグリコールエーテルと、０．０１から５重量パーセントの油溶性ポリアルキレングリコールと、溶着防止剤、防食剤、極圧添加剤、緩衝剤、殺生物剤、潤滑添加剤、およびそれらの２種以上の組み合わせからなる群から選択される、０．２から６重量パーセントの１種以上の添加剤とを含む濃縮金属加工流体を提供する。
【発明を実施するための形態】
【０００７】
本発明は、濃縮金属加工流体および金属加工プロセスである。
【０００８】
本発明による濃縮金属加工流体は、水溶性ポリアルキレングリコール、メトキシポリエチレングリコール、ポリエチレングリコール、およびそれらの２種以上の組み合わせからなる群から選択される、６０から９０重量パーセントの基油と、５から２０重量パーセントのグリコールエーテルと、０．０１から５重量パーセントの油溶性ポリアルキレングリコールと、溶着防止剤、防食剤、極圧添加剤、緩衝剤、殺生物剤、潤滑添加剤、およびそれらの２種以上の組み合わせからなる群から選択される、０．２から６重量パーセントの１種以上の添加剤とを含む。
【０００９】
代替の実施形態において、本発明は、さらに、金属片を提供することと、金属片を、仕上げ加工、工作機械加工、切断、研削、研磨、整形、成形または屈曲プロセスに供することと、金属片の少なくとも一部に金属加工流体を塗布することとを含む、金属加工プロセスであって、金属加工流体は、７５から９９重量パーセントの水と、２５から１重量パーセントの濃縮金属加工流体とを含み、濃縮金属加工流体は、水溶性ポリアルキレングリコール、メトキシポリエチレングリコール、ポリエチレングリコール、およびそれらの２種以上の組み合わせからなる群から選択される、６０から９０重量パーセントの基油と、５から２０重量パーセントのグリコールエーテルと、０．０１から５重量パーセントの油溶性ポリアルキレングリコールと、溶着防止剤、防食剤、極圧添加剤、緩衝剤、殺生物剤、潤滑添加剤、およびそれらの２種以上の組み合わせからなる群から選択される、０から６重量パーセントの１種以上の添加剤とを含む、金属加工プロセスを提供する。
【００１０】
濃縮金属加工流体は、６０から９０重量パーセントの基油を含む。６０から９０重量パーセントの全ての個々の値および部分範囲が本明細書において含まれ、本明細書において開示されるが、例えば、基油の量は、６０、６５、７０、７５、８０または８５重量パーセントの下限から、６４、６９、７４、７９、８４、８９または９０重量パーセントの上限までであってもよい。例えば、基油の量は、６０から９０重量パーセントの範囲内であってもよく、または代替例において、基油の量は、６０から７５重量パーセントの範囲内であってもよく、または代替例において、基油の量は、７５から９０重量パーセントの範囲内であってもよく、または代替例において、基油の量は、６８から７８重量パーセントの範囲内であってもよく、または代替例において、基油の量は、７０から８０重量パーセントの範囲内であってもよい。
【００１１】
基油は、水溶性ポリアルキレングリコール、メトキシ基でキャッピングされたポリエチレングリコール、ポリエチレングリコール、およびそれらの２種以上の組み合わせからなる群から選択される。水溶性ポリアルキレングリコールは、例えば、Ｔｈｅ  Ｄｏｗ  Ｃｈｅｍｉｃａｌ  Ｃｏｍｐａｎｙから市販されている、ＵＣＯＮ  ５０ＨＢ−１７０、ＵＣＯＮ  ５０ＨＢ  ２６０、およびＵＣＯＮ  ７５Ｈ４５０の商品名で販売されているものを含む。本発明において有用な他の水溶性ポリアルキレングリコールは、Ｔｈｅ  Ｄｏｗ  Ｃｈｅｍｉｃａｌ  ＣｏｍｐａｎｙからＣＡＲＢＯＷＡＸ  ＰＥＧ−２００、ＣＡＲＢＯＷＡＸ  ＰＥＧ−３００、およびＣＡＲＢＯＷＡＸ  ＰＥＧ−４００の商品名で市販されているものを含む水溶性ポリエチレングリコールを含む。本発明の一実施液体において使用され得る１つの例示的なメトキシ基でキャッピングされたポリエチレングリコールは、Ｔｈｅ  Ｄｏｗ  Ｃｈｅｍｉｃａｌ  Ｃｏｍｐａｎｙから市販されているＣＡＲＢＯＷＡＸ  ＭＰＥＧ−３５０である。
【００１２】
濃縮金属加工流体は、５から２０重量パーセントのグリコールエーテルを含む。５から２０重量パーセントの全ての個々の値および部分範囲が本明細書において含まれ、本明細書において開示されるが、例えば、グリコールエーテルの量は、５、８、１１、１４、１７または１９重量パーセントの下限から、６、９、１２、１５、１８または２０重量パーセントの上限までであってもよい。例えば、グリコールエーテルの量は、５から２０重量パーセントの範囲内であってもよく、または代替例において、グリコールエーテルの量は、５から１６重量パーセントの範囲内であってもよく、または代替例において、グリコールエーテルの量は、１２から２０重量パーセントの範囲内であってもよく、または代替例において、グリコールエーテルの量は、８から１８重量パーセントの範囲内であってもよく、または代替例において、グリコールエーテルの量は、５から１０重量パーセントの範囲内であってもよい。
【００１３】
本発明のある特定の実施形態において有用なグリコールエーテルは、Ｔｈｅ  Ｄｏｗ  Ｃｈｅｍｉｃａｌ  ＣｏｍｐａｎｙからＤＯＷＡＮＯＬ  ＤＰＮＰ  Ｇｌｙｃｏｌ  Ｅｔｈｅｒ、ＤＯＷＡＮＯＬ  ＴＰＭ  Ｇｌｙｃｏｌ  Ｅｔｈｅｒ、ＤＯＷＡＮＯＬ  ＰＮＢ  Ｇｌｙｃｏｌ  Ｅｔｈｅｒ、およびＤＯＷＡＮＯＬ  ＴＰＮＢ  Ｇｌｙｃｏｌ  Ｅｔｈｅｒの商品名で市販されているものを含む。
【００１４】
濃縮金属加工流体は、０．０１から５重量パーセントの油溶性ポリアルキレングリコールを含む。０．０１から５重量パーセントの全ての個々の値および部分範囲が本明細書において含まれ、本明細書において開示されるが、例えば、油溶性ポリアルキレングリコールの量は、０．０１、０．１、１、１．５、２、２．５１、３、３．７、４、または４．７５重量パーセントの下限から、０．０５、０．４、１．６、２．３、３、３．９、４．４５、または５重量パーセントの上限までであってもよい。例えば、油溶性ポリアルキレングリコールの量は、０．０１から５重量パーセントの範囲内であってもよく、または代替例において、油溶性ポリアルキレングリコールの量は、０．０１から２．４５重量パーセントの範囲内であってもよく、または代替例において、油溶性ポリアルキレングリコールの量は、２．４５から５重量パーセントの範囲内であってもよく、または代替例において、油溶性ポリアルキレングリコールの量は、０．１から２．５重量パーセントの範囲内であってもよく、または代替例において、油溶性ポリアルキレングリコールの量は、１から３．５重量パーセントの範囲内であってもよい。
【００１５】
濃縮金属加工流体および金属加工プロセスの実施形態において有用な油溶性ポリアルキレングリコールは、ＡＰＩ（米国石油協会）  Ｇｒｏｕｐ  Ｉにおける混和性を示す任意のポリアルキレングリコール、１０／９０から９０／１０の油溶性ポリアルキレングリコール／鉱物油の重量パーセントレベルの鉱物油を含む。市販の油溶性ポリアルキレングリコールは、Ｔｈｅ  Ｄｏｗ  Ｃｈｅｍｉｃａｌ  ＣｏｍｐａｎｙからＵＣＯＮ  ＯＳＰ−１８、ＵＣＯＮ  ＯＳＰ−３２、ＵＣＯＮ  ＯＳＰ−４６、ＵＣＯＮ  ＯＳＰ−６８、ＵＣＯＮ  ＯＳＰ−１５０、ＵＣＯＮ  ＯＳＰ−２２０、ＵＣＯＮ  ＯＳＰ−３２０、ＵＣＯＮ  ＯＳＰ−４６０、ＵＣＯＮ  ＯＳＰ−６８０およびＳＹＮＡＬＯＸ  ＯＤ−８０の商品名で市販されているものを含む。
【００１６】
濃縮金属加工流体は、溶着防止剤、防食剤、極圧添加剤、緩衝剤、殺生物剤、潤滑添加剤、およびそれらの２種以上の組み合わせからなる群から選択される、０．２から６重量パーセントの１種以上の添加剤を含む。０．２から６の全ての個々の値および部分範囲が本明細書において含まれ、本明細書において開示されるが、例えば、１種以上の添加剤の量は、０．２、０．５、１．５、２．５、３．５、４．５または５．５重量パーセントの下限から、０．３、１、２、３、４、５または６重量パーセントの上限までであってもよい。例えば、１種以上の添加剤の量は、０．２から６重量パーセントの範囲内であってもよく、または代替例において、１種以上の添加剤の量は、０．２から３．５重量パーセントの範囲内であってもよく、または代替例において、１種以上の添加剤の量は、２．５から６重量パーセントの範囲内であってもよく、または代替例において、１種以上の添加剤の量は、０．５から２．５重量パーセントの範囲内であってもよい。
【００１７】
代替の実施形態において、本発明は、本明細書において開示される実施形態のいずれかに従い、濃縮金属加工流体および金属加工プロセスを提供するが、但し、基油は、エチレンオキシドおよびプロピレンオキシドから得られる単位を含むブタノール開始コポリマーからなる群から選択される、少なくとも１種の水溶性ポリアルキレングリコールを含む。
【００１８】
代替の実施形態において、本発明は、本明細書において開示される実施形態のいずれかに従い、濃縮金属加工流体および金属加工プロセスを提供するが、但し、油溶性ポリアルキレングリコールは、プロピレンオキシドおよびブチレンオキシドから得られる単位を含むドデカノール開始コポリマー、ジオール開始ブチレンオキシドホモポリマー、ならびにそれらの２種以上の組み合わせからなる群から選択される。
【００１９】
代替の実施形態において、本発明は、本明細書において開示される実施形態のいずれかに従い、濃縮金属加工流体および金属加工プロセスを提供するが、但し、油溶性ポリアルキレングリコールは、０．０１から２．５重量パーセントの量で存在する。
【００２０】
代替の実施形態において、本発明は、本明細書において開示される実施形態のいずれかに従い、濃縮金属加工流体および金属加工プロセスを提供するが、但し、油溶性ポリアルキレングリコールは、プロピレンオキシドおよびブチレンオキシドから得られる単位を含み、４０℃で１８から４６ｃＳｔの動粘度を有するドデカノール開始コポリマーを含む。
【００２１】
代替の実施形態において、本発明は、本明細書において開示される実施形態のいずれかに従い、濃縮金属加工流体および金属加工プロセスを提供するが、但し、油溶性ポリアルキレングリコールは、４０℃で７０から７００ｃＳｔの動粘度を有するジオール開始ブチレンオキシドホモポリマーを含む。
【００２２】
代替の実施形態において、本発明は、本明細書において開示される実施形態のいずれかに従い、濃縮金属加工流体および金属加工プロセスを提供するが、但し、グリコールエーテルは、少なくとも２００℃の自己発火温度を有する。少なくとも２００℃からの全ての個々の値および部分範囲が、本明細書において含まれ、本明細書において開示されるが、例えば、グリコールエーテルは、２００、２１０、２２０、２３０、２４０または２５０℃の下限からの自己発火温度を有してもよい。
【００２３】
代替の実施形態において、本発明は、本明細書において開示される実施形態のいずれかに従い、濃縮金属加工流体および金属加工プロセスを提供するが、但し、グリコールエーテルは、少なくとも４重量パーセントの水に対する溶解度を有する。
【００２４】
代替の実施形態において、本発明は、本明細書において開示される実施形態のいずれかに従い、濃縮金属加工流体および金属加工プロセスを提供するが、但し、基油は、６５から８５重量パーセントの量で存在し、グリコールエーテルは、１０から１５重量パーセントの量で存在し、油溶性ポリアルキレングリコールは、０．０１から２．５重量パーセントの量で存在する。
【００２５】
代替の実施形態において、本発明は、本明細書において開示される実施形態のいずれかに従い、金属加工プロセスを提供するが、但し、油溶性ポリアルキレングリコールは、金属加工流体中に１００から２０００ｐｐｍの量で存在する。
【００２６】
代替の実施形態において、本発明は、さらに、金属加工流体が、７５から９９重量パーセントの水と、２５から１重量パーセントの濃縮金属加工流体とを含む、金属加工プロセスを提供する。７５から９９重量パーセントの全ての個々の値および部分範囲が本明細書において含まれ、本明細書において開示されるが、例えば、水の量は、７５、８０、８５、９０、または９５重量パーセントの下限から、７６、８１、８６、９１、９６または９９重量パーセントの上限までであってもよい。例えば、水の量は、７５から９９重量の範囲であってもよく、または代替例において、水の量は、７７から９５重量パーセントの範囲であってもよく、または代替例において、水の量は、７５から８５重量パーセントの範囲であってもよく、または代替例において、水の量は、８５から９９重量パーセントの範囲であってもよく、または代替例において、水の量は、８０から９０重量パーセントの範囲であってもよい。１から２５重量パーセントの全ての個々の値および部分範囲の濃縮金属加工流体が本明細書において含まれ、本明細書において開示されるが、例えば、濃縮金属加工流体の量は、１、６、１１、１６、または２１重量パーセントの下限から、２、７、１２、１７、２２または２５重量パーセントの上限までであってもよい。例えば、濃縮金属加工流体の量は、１から２５重量の範囲であってもよく、または代替例において、濃縮金属加工流体の量は、２３から５重量パーセントの範囲であってもよく、または代替例において、濃縮金属加工流体の量は、１５から２５重量パーセントの範囲であってもよく、または代替例において、濃縮金属加工流体の量は、１から１５重量パーセントの範囲であってもよく、または代替例において、濃縮金属加工流体の量は、１０から２０重量パーセントの範囲であってもよい。
【００２７】
さらに別の代替の実施形態において、本発明は、水溶性ポリアルキレングリコール、メトキシポリエチレングリコール、ポリエチレングリコール、およびそれらの２種以上の組み合わせからなる群から選択される、６０から９０重量パーセントの基油と、５から２０重量パーセントのグリコールエーテルと、０．０１から５重量パーセントの油溶性ポリアルキレングリコールと、溶着防止剤、防食剤、極圧添加剤、緩衝剤、殺生物剤、潤滑添加剤、およびそれらの２種以上の組み合わせからなる群から選択される、０．２から６重量パーセントの１種以上の添加剤とから本質的になる、濃縮金属加工流体を提供する。
【００２８】
別の代替の実施形態において、本発明は、さらに、金属片を提供することと、金属片を、仕上げ加工、工作機械加工、切断、研削、研磨、整形、成形または屈曲プロセスに供することと、金属片の少なくとも一部に金属加工流体を塗布することとを含む、金属加工プロセスであって、金属加工流体は、７５から９５重量パーセントの水と、２５から５重量パーセントの濃縮金属加工流体とを含み、濃縮金属加工流体は、水溶性ポリアルキレングリコール、メトキシポリエチレングリコール、ポリエチレングリコール、およびそれらの２種以上の組み合わせからなる群から選択される、６０から９０重量パーセントの基油と、５から２０重量パーセントのグリコールエーテルと、０．０１から５重量パーセントの油溶性ポリアルキレングリコールと、溶着防止剤、防食剤、極圧添加剤、緩衝剤、殺生物剤、潤滑添加剤、およびそれらの２種以上の組み合わせからなる群から選択される、０から６重量パーセントの１種以上の添加剤とから本質的になる、金属加工プロセスを提供する。
【実施例】
【００２９】
以下の実施例は、本発明を例示するが、本発明の範囲を限定することを意図しない。
【００３０】
表１は、比較例（Ｃｏｍｐ．Ｅｘ．）１および本発明の実施例（Ｉｎｖ．Ｅｘ．）１〜２のそれぞれに対する、組成および泡崩壊時間を示す。表２は、比較例２〜５および本発明の実施例２〜３のそれぞれに対する、組成および泡崩壊時間を示す。
【００３１】
ＣＡＲＢＯＷＡＸ  ＭＰＥＧ−３５０は、３５０ｇ／モルの分子量を有するメトキシ基でキャッピングされたポリエチレングリコールであり、Ｔｈｅ  Ｄｏｗ  Ｃｈｅｍｉｃａｌ  Ｃｏｍｐａｎｙから市販されている。
【００３２】
ＤＯＷＡＮＯＬ  ＤＰＮＰ  Ｇｌｙｃｏｌ  Ｅｔｈｅｒは、平均分子量＝１７６ｇ／モルを有するジプロピレングリコールモノプロピルエーテルである。これは、２５℃で１５ｗｔ％の水に対する溶解度を有し、Ｔｈｅ  Ｄｏｗ  Ｃｈｅｍｉｃａｌ  Ｃｏｍｐａｎｙから市販されている。
【００３３】
ＤＯＷＦＡＸ  ＤＦ−１４２は、１０℃の１％水曇り点を有するアルコール開始エチレンオキシド／プロピレンオキシド逆ブロックコポリマーであり、Ｔｈｅ  Ｄｏｗ  Ｃｈｅｍｉｃａｌ  Ｃｏｍｐａｎｙから市販されている。
【００３４】
ＤＯＷＦＡＸ  ＤＦ−１１１は２０．５℃の１％水曇り点を有するグリセリン開始エチレンオキシド／プロピレンオキシド逆ブロックコポリマーであり、Ｔｈｅ  Ｄｏｗ  Ｃｈｅｍｉｃａｌ  Ｃｏｍｐａｎｙから市販されている。
【００３５】
ＤＯＷＦＡＸ  ＤＦ−１０７は、２２℃の１％水曇り点を有するエチレンオキシド／プロピレンオキシド逆ブロックコポリマーであり、Ｔｈｅ  Ｄｏｗ  Ｃｈｅｍｉｃａｌ  Ｃｏｍｐａｎｙから市販されている。
【００３６】
ＵＣＯＮ  ＯＳＰ  ３２は、油溶性ポリアルキレングリコールである。これは、４０℃で３２ｃＳｔの動粘度を有するアルコール開始プロピレンオキシド／ブチレンオキシドコポリマーであり、Ｔｈｅ  Ｄｏｗ  Ｃｈｅｍｉｃａｌ  Ｃｏｍｐａｎｙから市販されている。
【００３７】
ＳＹＮＡＬＯＸ  ＯＤ−８０は、油溶性ポリアルキレングリコールである。これは、４０℃で８０ｃＳｔの動粘度を有するブチレンオキシドホモポリマーであり、Ｔｈｅ  Ｄｏｗ  Ｃｈｅｍｉｃａｌ  Ｃｏｍｐａｎｙから市販されている。
【００３８】
潤滑添加剤としてリン酸エステルを使用し、ｐＨを調整するためにアルカノールアミンを使用した。
【００３９】
【表１】
2016503822.tif 000002
【００４０】
【表２】
2016503822.tif 000003
【００４１】
より高い、およびより低いレベルの油溶性ポリアルキレングリコール消泡剤もまた試験した。そのような製剤を表３に示す。
【００４２】
【表３】
2016503822.tif 000004
【００４３】
以下の泡試験法の説明において議論されるように、比較例および本発明の実施例は、濃縮溶液に対するものである。濃縮溶液は、泡試験のために、脱イオン水中１０％まで希釈される。したがって、実施例における０．１％の消泡レベルは、希釈試験溶液中１００ｐｐｍと等しく、実施例における０．２％の消泡レベルは、希釈試験溶液中２００ｐｐｍと等しく、実施例における０．５％の消泡レベルは、希釈試験溶液中５００ｐｐｍと等しく、実施例における１％の消泡レベルは、希釈試験溶液中１０００ｐｐｍと等しく、実施例における５％の消泡レベルは、希釈試験溶液中５０００ｐｐｍと等しい。
【００４４】
上記実施例から容易に分かるように、油溶性ポリアルキレングリコール消泡添加剤は、泡崩壊の速度における実質的な改善を示す。
【００４５】
試験方法
試験方法は、以下を含む。
【００４６】
泡試験方法
２０ｇの金属加工流体濃縮物（注：比較例または本発明の実施例）を、１２５０ｍｌ容量のフードブレンダー内で１８０ｇの脱イオン水に添加した。周囲温度で、２０００ｒｐｍの回転速度で１０分間溶液を撹拌し、泡を生成した。溶液を速やかに５００ｍｌ目盛付きシリンダーに移し、泡の挙動を監視した。泡が崩壊するにつれて、透明液相が目盛付きシリンダーの底部に観察された。２０ｍｌの透明液体が観察される時間を記録した。より短い時間は、より速い泡崩壊およびより良好な消泡特性を示す。
【００４７】
本発明は、本発明の精神および本質的属性から逸脱せずに他の形態で具現化することができ、したがって、本発明の範囲を示すものとしては、上記明細書ではなく添付の特許請求の範囲が参照されるべきである。
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
水溶性ポリアルキレングリコール、メトキシポリエチレングリコール、およびそれらの２種以上の組み合わせからなる群から選択される、６０から９０重量パーセントの基油と、
５から２０重量パーセントのグリコールエーテルと、
０．０１から５重量パーセントの油溶性ポリアルキレングリコールと、
溶着防止剤、防食剤、極圧添加剤、緩衝剤、殺生物剤、潤滑添加剤、およびそれらの２種以上の組み合わせからなる群から選択される、０．２から６重量パーセントの１種以上の添加剤とを含む、濃縮金属加工流体。
【請求項２】
前記基油は、エチレンオキシドおよびプロピレンオキシドから得られる単位を含むブタノール開始コポリマーからなる群から選択される、少なくとも１種の水溶性ポリアルキレングリコールを含む、請求項１に記載の濃縮金属加工流体。
【請求項３】
前記油溶性ポリアルキレングリコールは、プロピレンオキシドおよびブチレンオキシドから得られる単位を含むドデカノール開始コポリマー、ジオール開始ブチレンオキシドホモポリマー、ならびにそれらの２種以上の組み合わせからなる群から選択される、請求項１に記載の濃縮金属加工流体。
【請求項４】
前記油溶性ポリアルキレングリコールは、０．０１から２．５重量パーセントの量で存在する、請求項１に記載の濃縮金属加工流体。
【請求項５】
前記油溶性ポリアルキレングリコールは、プロピレンオキシドおよびブチレンオキシドから得られる単位を含み、４０℃で１８から４６ｃＳｔの動粘度を有するドデカノール開始コポリマーを含む、請求項１に記載の濃縮金属加工流体。
【国際調査報告】
2016503822.tif 000005
2016503822.tif 000006
2016503822.tif 000007
2016503822.tif 000008